ЦЕМЕНТНЫЕ КОМПОЗИЦИИ С НИЗКОЙ ТЕПЛОТОЙ ГИДРАТАЦИИ И СПОСОБЫ ИХ ПРИМЕНЕНИЯ

1. Способ технического обслуживания ствола скважины в подземной формации, в котором осуществляют:
(а) приготовление цементной композиции, содержащей воду, цементирующий материал, в котором цементирующий материал сверх того представляет собой, доменный шлак, застеклованный глинистый сланец, полугидрат сульфата кальция или их комбинации, и
(б) помещение данной цементной композиции в ствол скважины.
2. Способ по п.1, в котором цементирующий материал содержит доменный шлак и полугидрат сульфата кальция в отношении от около 1:4 до около 4:1.
3. Способ по п.1, в котором цементирующий материал содержит доменный шлак в количестве от около 20 до около 80% относительно веса сухого материала.
4. Способ по п.1, в котором цементирующий материал содержит застеклованный глинистый сланец в количестве от около 35 до около 65% относительно веса сухого материала.
5. Способ по п.1, в котором цементирующий материал содержит полугидрат сульфата кальция в количестве от около 20 до около 80% относительно веса сухого материала.
6. Способ по п.1, в котором максимальная теплота, выделяемая при гидратации цементной композиции составляет от около 10 британских тепловых единиц/фунт (23,2601 кДж/кг) до около 30 британских тепловых единиц/фунт (69,78 кДж/кг).
7. Способ по п.1, в котором цементная композиция обладает после затвердевания сопротивлением сжатию от около 300 фунтов/квадратный дюйм (2058,5 кПа) до около 2000 фунтов/квадратный дюйм (13790 кПа).
8. Способ по п.1, в котором цементная композиция содержит сверх того замедлитель застывания.
9. Способ по п.8, в котором замедлителем застывания представляет собой цитрат натрия.
10. Способ по п.1, в котором дополнительно вспенивают цементную композицию.
11. Способ по п.1, в котором цементная композиция содержит также добавку, уменьшающую плотность.
12. Способ по п.11, в котором добавка, уменьшающая плотность, содержит стеклянные шарики, газ или их комбинацию.
13. Способ по п.1, в котором подземная формация включает вечную мерзлоту, гидраты газов или то и другое вместе.
14. Цементная композиция, содержащая воду и цементирующий материал, в котором цементирующий материал также содержит доменный шлак, застеклованный глинистый сланец, полугидрат сульфата кальция или их комбинации.
15. Цементная композиция по п.14, в которой цементирующий материал содержит доменный шлак и полугидрат сульфата кальция в отношении от около 1:4 до около 4:1.
16. Цементная композиция по п.14, в которой цементирующий материал содержит доменный шлак в количестве от около 20 до около 80% относительно веса сухого материала.
17. Цементная композиция по п.14, в которой цементирующий материал содержит застеклованный глинистый сланец в количестве от около 35 до около 65% относительно веса сухого материала.
18. Цементная композиция по п.14, в которой цементирующий материал содержит полугидрат сульфата кальция в количестве от около 20 до около 80% относительно веса сухого материала.
19. Цементная композиция по п.14, в которой максимальная теплота, выделяемая при гидратации цементной композиции составляет от около 10 британских тепловых единиц/фунт (23,2601 кДж/кг) до около 30 британских тепловых единиц/фунт (69,78 кДж/кг).
20. Цементная композиция по п.14, в которой цементная композиция обладает после затвердевания сопротивлением сжатию от около 300 фунтов/квадратный дюйм (2058,5 кПа) до около 2000 фунтов/квадратный дюйм (13790 кПа).
21. Цементная композиция, содержащая воду и цементирующий материал, в которой цементирующий материал содержит также доменный шлак.